(57)【要約】【課題】  電極間の引き回しを簡素化することができるとともに、接続不良が起き難くした積層型アクチュエータ及びその製造方法を提供すること。【解決手段】  第１の電極層３と第２の電極層４との間に電解質層２を挟み込んだ三層構造をプレスすることにより第１，第２の積層体１Ａ，１Ｂを形成する。次に、第１の積層体１Ａと第２の積層体１Ｂとの間に絶縁層６を設けたものを積み重ねてプレスする。このとき、同時に、第１の突出部３ａ同士及び第２の突出部４ａがそれぞれ電気的に接続される。これにより、電極間の引き回しが簡素化された積層型アクチュエータ１を得ることができる。【選択図】図３
2010068678.tif 000002
【特許請求の範囲】
【請求項１】
第１の電極層と第２の電極層とを有し、これらの間に電解質層を挟んだ三層構造を基本とする一組の積層体が、板厚方向に複数組み重ねられた積層型アクチュエータにおいて、
前記積層体を形成する前記第１の電極層には、前記第１の電極層の縁部から第１の方向に突出する第１の突出部がそれぞれ設けられ、
同じく前記積層体を形成する前記第２の電極層には、前記第２の電極層の縁部から前記第１の方向に突出するとともに前記第１の方向と直向する平面方向において、前記第１の電極層と一定の間隔を置いて設けられた第２の突出部が形成されており、
個々の積層体に形成された前記第１の突出部同士が前記板厚方向に重なる状態で電気的に接続され、同じく前記第２の突出部同士が前記板厚方向に重なる状態で電気的に接続されていることを特徴とする積層型アクチュエータ。
【請求項２】
前記板厚方向に重なる積層体と積層体との間に絶縁層が設けられている請求項１記載の積層型アクチュエータ。
【請求項３】
前記絶縁層が低摩擦係数のシートで形成されている請求項２記載の積層型アクチュエータ。
【請求項４】
前記第１および第２の突出部に延長部がそれぞれ設けられ、この延長部を少なくとも１回以上折り返すことによって折り返し部を形成し、この折り返し部を介して前記板厚方向に重なる個々の前記突出部同士が電気的に接続される請求項１ないし３のいずれかに記載の積層型アクチュエータ。
【請求項５】
板厚方向に隣接する前記第１の突出部と前記第１の突出部とが対向する隙間内に、前記第２の突出部を切断することにより形成される接続片が設けられ、この接続片を介して前記板厚方向に隣接する前記第１の突出部と前記第１の突出部との間が電気的に接続される請求項１ないし３のいずれかに記載の積層型アクチュエータ。
【請求項６】
第１の突出部を有する第１の電極層と第２の突出部を有する第２の電極層との間に電解質層を挟み込んだ状態でプレスして三層構造の積層体を形成する第１の工程と、
隣接配置された一方の積層体と他方の積層体との間に絶縁層を設けて積み重ねる第２の工程と、
複数の前記積層体と前記絶縁層を積み重ねた状態でプレスすることにより、各積層体を一体化する第３の工程と、
を有することを特徴とする積層型アクチュエータの製造方法。
【請求項７】
第１の突出部を有する第１の電極層と第２の突出部を有する第２の電極層との間に電解質層を挟み込んで三層構造の積層体を得る第１の工程と、
隣接配置された一方の積層体と他方の積層体との間に絶縁層を設けて積み重ねる第２の工程と、
複数の前記積層体と前記絶縁層を積み重ねた状態でプレスすることにより一体化するとともに、同時に板厚方向に隣接する前記第１の突出部同士および前記第２の突出部同士をそれぞれ電気的に接続する第３の工程と、
を有することを特徴とする積層型アクチュエータの製造方法。
【発明の詳細な説明】
【技術分野】
【０００１】
本発明は、電極間に電位差を与えると変形を生じるアクチュエータに係り、特に電界によるイオンの移動に伴い変形を生じる高分子積層体を複数枚重ねて構成される積層型アクチュエータ及びその製造方法に関する。
【背景技術】
【０００２】
複数のイオン交換樹脂を用いた積層型の高分子アクチュエータとしては、例えば以下の特許文献１に記載された技術が存在する。
【０００３】
かかる特許文献１に記載のアクチュエータは、一対の電極体の間にイオン交換樹脂を配置したアクチュエータ素子を板厚方向に複数段積層することにより構成されている。
【特許文献１】特開平８−２８０１８７号公報
【発明の開示】
【発明が解決しようとする課題】
【０００４】
しかし、各アクチュエータの一方の面に形成された電極体と他方の面に形成された電極体を電源に接続する必要があるところ、特許文献１に記載された積層型アクチュエータでは、白金リード線からなる導電体１４ａ，１４ｂを各アクチュエータの両面に設けられたそれぞれの電極体に対して導電性のエポキシ樹脂からなる電気供給部１５ａ，１５ｂに対して個別に接続する構成であった。
【０００５】
このため、配線の引き回しが煩雑であり、製造工程を簡素化しにくいという問題があった。
【０００６】
しかも、直形０．０８ｍｍの細い線材（白金シード線）を用いて接続する構成であったため、アクチュエータの内部で電気供給部１５ａ，１５ｂでの接触不良やリード線の切断などによる接続不良が発生するという可能性があった。
【０００７】
本発明は上記従来の課題を解決するためのものであり、電極間の引き回しを簡素化することができるとともに、接続不良が起き難くした積層型アクチュエータ及びその製造方法を提供することを目的としている。
【課題を解決するための手段】
【０００８】
本発明は、第１の電極層と第２の電極層とを有し、これらの間に電解質層を挟んだ三層構造を基本とする一組の積層体が、板厚方向に複数組み重ねられた積層型アクチュエータにおいて、
前記積層体を形成する前記第１の電極層には、前記第１の電極層の縁部から第１の方向に突出する第１の突出部がそれぞれ設けられ、
同じく前記積層体を形成する前記第２の電極層には、前記第２の電極層の縁部から前記第１の方向に突出するとともに前記第１の方向と直向する平面方向において、前記第１の電極層と一定の間隔を置いて設けられた第２の突出部が形成されており、
個々の積層体に形成された前記第１の突出部同士が前記板厚方向に重なる状態で電気的に接続され、同じく前記第２の突出部同士が前記板厚方向に重なる状態で電気的に接続されていることを特徴とするものである。
【０００９】
本発明では、リード線などの配線部材を設けることなく、積層体間の電極同士を接続することができるため、配線構造を簡素化することができる。
【００１０】
上記において、前記板厚方向に重なる積層体と積層体との間に絶縁層が設けられているものである。
【００１１】
上記手段では、板厚方向に重ねられた各積層体の同じ極性の電極同士の電気的な接続を確保しつつ積層体を挟んで対向する一対の電極間の絶縁状態を確保することができる。
【００１２】
また、前記絶縁層が低摩擦係数のシートで形成されているものが好まく、例えば、前記絶縁層はポリテトラフルオロエチレンである。
【００１３】
上記手段では、絶縁性を維持しつつ積層体の円滑な動作を確保することができる。
上記において、前記第１および第２の突出部に延長部がそれぞれ設けられ、この延長部を少なくとも１回以上折り返すことによって折り返し部を形成し、この折り返し部を介して前記板厚方向に重なる個々の前記突出部同士が電気的に接続されるものとすることができる。
【００１４】
上記手段では、対向する一対の一方の電極層と他方の電極層間の隙間寸法が、電極層または突出部の板厚寸法よりも大きな場合であっても、折り返し部を一方の突出部と他方の突出部との間を接続する接続部材として利用することが可能となり、配線構造を簡素化することができる。
【００１５】
または板厚方向に隣接する前記第１の突出部と前記第１の突出部とが対向する隙間内に、前記第２の突出部を切断することにより形成される接続片が設けられ、この接続片を介して前記板厚方向に隣接する前記第１の突出部と前記第１の突出部との間が電気的に接続されるものである。
【００１６】
上記手段では、配線構造を簡素化することができるとともに、他方の第２の突出部に形成される腕部の一部を接続片として利用することで、部材を効率良く利用して部品点数を削減することができる。
【００１７】
また本発明たる積層型アクチュエータの第１の製造方法は、
第１の突出部を有する第１の電極層と第２の突出部を有する第２の電極層との間に電解質層を挟み込んだ状態でプレスして三層構造の積層体を形成する第１の工程と、
隣接配置された一方の積層体と他方の積層体との間に絶縁層を設けて積み重ねる第２の工程と、
複数の前記積層体と前記絶縁層を積み重ねた状態でプレスすることにより、各積層体を一体化する第３の工程と、
を有することを特徴とするものである。
【００１８】
上記第１の製造方法では、最初に積層体を形成し、次にこの積層体を重ねて積層型のアクチュエータとするものであり、接続不良などに基づく動作不良の起き難いアクチュエータを製造することができる。
【００１９】
また本発明の積層型アクチュエータの第２の製造方法は、第１の突出部を有する第１の電極層と第２の突出部を有する第２の電極層との間に電解質層を挟み込んで三層構造の積層体を得る第１の工程と、
隣接配置された一方の積層体と他方の積層体との間に絶縁層を設けて積み重ねる第２の工程と、
複数の前記積層体と前記絶縁層を積み重ねた状態でプレスすることにより一体化するとともに、同時に板厚方向に隣接する前記第１の突出部同士および前記第２の突出部同士をそれぞれ電気的に接続する第３の工程と、
を有することを特徴とするものである。
【００２０】
第２の製造方法では、一度のプレス加工によりアクチュエータを製造することができるため、製造工程を簡素化することができる。
【発明の効果】
【００２１】
本発明の積層型アクチュエータでは、積層された電極に対して個々にリード線による配線する必要がないため、配線構造を簡素化することができる。
また接続不良の起き難いアクチュエータを得ることができる。
【発明を実施するための最良の形態】
【００２２】
図１は本発明のアクチュエータを構成する積層体の基本的な構成を示し、（Ａ）は積層体の分解斜視図、（Ｂ）は積層後の状態を示す積層体の斜視図、図２は図１（Ｂ）のＩＩ−ＩＩ線における断面図であり、（Ａ）は非駆動状態、（Ｂ）は駆動状態を示している。
【００２３】
図１（Ａ）（Ｂ）に示す積層体１は、電解質層２と、この電解質層２の一方の面に設けられた第１の電極層３と、電解質層２の他方の面に設けられた第２の電極層４とを重ねたものである。
【００２４】
電解質層２は、イオン交換が可能な樹脂層であり、陽イオン交換樹脂に電解質である電解液が含浸されたものである。陽イオン交換樹脂は、ポリエチレン、ポリスチレン、フッ素樹脂などにスルホン酸基やカルボキシル基などの親水性官能基が導入されたものである。電解液は、塩を含有する分極性有機溶媒やイオン液体などである。また、電解質層２が、ポリフッ化ビニリデンなどのベースポリマーにイオン液体が混入されてゲル状とされたものであってもよい。
【００２５】
第１の電極層３および第２の電極層４は、電解質層２と同じ電解質層に導電性フィラーが含まれているものである。すなわち、第１の電極層３と第２の電極層４は、電解液が含浸されたイオン交換樹脂に、さらにカーボンナノチューブやカーボンナノファイバーなどの導電性フィラーが混入されて構成されている。あるいはイオン液体を含んだ前記ゲル状の層の内部に導電性フィラーが混入されているものであってもよい。
【００２６】
前記電解質層２となるシート状の樹脂と、導電性フィラーが混入されたシート状の第１の電極層３およびシート状の第２の電極層４とが積層されることで、図１（Ｂ）に示す３層構造の積層体１が形成される。この積層体１は、電解質層２と第１の電極層３との境界面、および電解質層２と第２の電極層４との境界面が強い密着性を有した構造となっている。
【００２７】
図１（Ａ）に示すように、第１の電極層３には第１の方向である図示Ｙ１方向に突出する第１の突出部３ａが第１の方向と直交するＸ１方向の一方の縁部に形成されている。同様に、第２の突出部４ａには第１の方向に突出する第２の突出部４ａが第１の方向と直交するＸ２方向の他方の縁部に形成されている。第１の突出部３ａと第２の突出部４ａとは、Ｘ方向に一定の間隔が設けられている。
【００２８】
図２（Ａ）（Ｂ）に示すように、第１の電極層３が陽極側となり、第２の電極層４が陰極側となるように、電解質層２に電界が与えられると、電解質層２内の陽イオンおよび極性分子が陰極側である第２の電極層４へ偏移する。第１の電極層３と第２の電極層４とが、電解質層２と同様にイオン交換可能な層の内部に導電性フィラーが混入されたものである場合には、第１の電極層３と第２の電極層４内で解離した陽イオンおよび極性分子も第２の電極層４側に偏移する。
【００２９】
その結果、電解質層２の内部では、第２の電極層４側に偏った位置で体積が膨張しようとする。つまり、第２の電極層４側において膨張応力が発生しこれに基づいて膨張歪みが発生するために、積層体１に曲げ応力が発生して、図１（Ｂ）の実線に示すように、積層体１に曲げが発生し、高分子アクチュエータとして機能する。
【００３０】
次に、上記積層体を利用した積層型アクチュエータの構成について説明する。
図３の（Ａ）は積層型アクチュエータの分解斜視図、（Ｂ）は積層後の状態を示すアクチュエータの斜視図、（Ｃ）は突出部をプレス加工した後のアクチュエータの斜視図である。
【００３１】
図３（Ａ）ないし図３（Ｃ）に示す実施の形態は、２枚の積層体１により形成された積層型アクチュエータ１０を示している。すなわち、第１の積層体１Ａと第２の積層体１Ｂとが設けられ、これらを板厚（Ｚ）方向に重ねることにより形成されている。ただし、積層体１の数は２枚に限られるものではなく、３枚以上であってもよい。
【００３２】
図３（Ａ）に示すように、第１の積層体１Ａと第２の積層体１Ｂとの間には絶縁層６が設けられている。絶縁層６は第１の突出部３ａおよび第２の突出部４ａを除いた領域、すなわち第１の電極層３および第２の電極層４とが対向する領域にのみ設けられており、第１の突出部３ａと第２の突出部４ａと対向する領域には設けられていない。この絶縁層６により、第１の積層体１Ａの第２の電極層４と第２の積層体１Ｂの第１の電極層３との間が絶縁されている。
【００３３】
絶縁層６は、絶縁性以外に摩擦係数の小さなシートであることが好ましく、例えば、いわゆるテフロン（登録商標）と称されるポリテトラフルオロエチレンなどが好適である。
【００３４】
一般に、曲げ応力を用いた積層型アクチュエータが変形しようとするときには、一方の積層体の伸びが生じている面と、他方の積層体の縮みが生じている面が接するため、互いに拘束し合って積層型アクチュエータ全体の動きが妨げられやすい。
【００３５】
しかし、このように絶縁層６に低摩擦係数のシートを使用すると、絶縁層６の一方の面に接する第１の積層体１Ａの第２の電極層４の表面、および絶縁層６の他方の面に接する第２の積層体１Ｂの第１の電極層３の表面との間にそれぞれ滑りが発生しやすくなる。このため、互いの動きが拘束され難くすることができるため、積層型アクチュエータ全体としての動作を円滑化することができる。したがって、大きな変位量ΔＨおよび大きな駆動力を発生するアクチュエータとすることができる。
【００３６】
図３（Ｃ）に示すように、各積層体１Ａ，１Ｂにそれぞれ設けられた第１の突出部３ａおよび第２の突出部４ａは、プレス加工によって板厚（Ｚ）方向に折り曲げられており、隣接する第１の積層体１Ａと第２の積層体１Ｂの第１の突出部３ａ同士が面接触することにより電気的に接続され、同様に第２の突出部４ａ同士も電気的に接続されている。このため、第１の突出部３ａ同士はすべて同電位に、第２の突出部４ａ同士もすべて同電位にそれぞれ設定されている。各第１の突出部３ａには同じ極性（例えば、＋極）からなる一方の電源端子が接続され、各第２の突出部４ａには前記とは異なる同じ極性（例えば、−極）の電源端子が接続される。
【００３７】
このため図示しない電源の±端子（＋端子および−端子）を、第１の突出部３ａと第２の突出部４ａとにそれぞれ接続することにより、すべての積層体１Ａ，１Ｂの第１の突出部３ａと第２の突出部４ａとの間に所定の電圧を印加することができ、各積層体１Ａ，１Ｂ間に設けられている電解質層２に所定の電界をそれぞれ与えることが可能となる。
【００３８】
このように、各積層体１Ａ，１Ｂ間の第１の突出部３ａ同士、および第２の突出部４ａ同士を接続するための引き回し用の配線を用いなくとも各第１の突出部３ａおよび各第２の突出部４ａに電圧を印加することができる。特に、積層体１の数を多くした多段の積層型アクチュエータの場合には、配線構造を大幅に簡素化することが可能となる。
【００３９】
このように、本発明では、積層型アクチュエータの配線構造を簡素化できるとともにスムーズ動きを確保することができる。
【００４０】
次に、上記積層型アクチュエータの製造方法について説明する。
まず第１の工程では、第１の電極層３と第２の電極層４との間に電解質層２を挟み込んだ三層構造の積層体１Ａ，１Ｂを形成する。
【００４１】
すなわち、第１の電極層３と第２の電極層４との間に電解質層２を挟み込んだ状態でプレスすることにより、各部材が互いに密着して一体化された第１の積層体１Ａおよび第２の積層体１Ｂが出来上がる。
【００４２】
次の工程では、図示しない所定の治具を用いて、隣接する一方の第１の積層体１Ａと他方の第２の積層体１Ｂとの間に絶縁層６を設けて積み重ねる。
【００４３】
次の工程では、複数の積層体１Ａ，１Ｂを積み重ねた状態で板厚（Ｚ）方向にプレスする。これにより、第１の積層体１Ａ、絶縁層６および第２の積層体１Ｂが一体化される。同時に、第１の突出部３ａ同士及び第２の突出部４ａが所定の方向に折り曲げられてそれぞれ電気的に接続される。これにより、積層型アクチュエータ１０が出来上がる。
【００４４】
なお、最初に三層構造の第１，第２の積層体１Ａ，１Ｂを製造しなくとも、下層から上層に向かって、第１の積層体１Ａを構成する第１の電極層３、電解質層２および第２の電極層４を積層し、その上に絶縁層６を重ね、さらにその上に第２の積層体１Ｂを構成する第１の電極層３、電解質層２および第２の電極層４を積み重ねた状態を形成し、次の工程で一度にプレスしても構わない。この構成では、積層型アクチュエータ１０を１回のプレスで製造することができるため、製造構成をより簡素化することが可能である。
【００４５】
このように、本発明では所定の治具を用いて各部材を順番に重ねてプレスするという簡単な方法により、積層型アクチュエータ１０を製造することができる。
【００４６】
図４は本発明の第２の実施の形態を示す積層型アクチュエータの斜視図、図５は図４の積層型アクチュエータを構成する積層体とその製造工程を示しており、（Ａ）は積層体の分解斜視図、（Ｂ）積層後の状態を示す積層体の斜視図、（Ｃ）は切断後の積層体の斜視図である。
【００４７】
図４に第２の実施の形態として示す積層型アクチュエータ２０の基本的な構成は、上記第１の実施の形態とほぼ同じであり、以下においては異なる点を中心に説明する。
【００４８】
第２の実施の形態に示す積層型アクチュエータ２０では、隣接する第１の積層体１Ａの第１の突出部３ａと第２の積層体１Ｂの第１の突出部３ａとが板厚方向にて対向する隙間５内に接続片４ｂが介在しており、この接続片４ｂを介して一方の第１の突出部３ａと他方の第１の突出部３ａとが電気的に接続されている。
【００４９】
同様に、隣接する第１の積層体１Ａの第２の突出部４ａと第２の積層体１Ｂの第２の突出部４ａとが板厚方向に対向する隙間５内に接続片３ｂが設けられており、この接続片３ｂを介して一方の第２の突出部４ａと他方の第２の突出部４ａとが電気的に接続されている。
【００５０】
接続片３ｂと接続片４ｂは、共に第１の電極層３及び第２の電極層４と同じ材料、すなわち電解液が含浸されたイオン交換樹脂に、さらにカーボンナノチューブやカーボンナノファイバーなどの導電性フィラーが混入された構成、あるいはイオン液体を含んだゲル状の層の内部に導電性フィラーを混入せることにより形成されている。
【００５１】
この構成では、隣接する一方の第１の突出部３ａと他方の第１の突出部３ａとの間に接続片４ｂが介在する構成であり、第１の電極層３および第２の電極層４部分の板厚寸法と、第１の突出部３ａおよび第２の突出部４ａの板厚寸法とをほぼ同じ寸法に設定することができる。すなわち、ほぼ均一な面からなる積層型アクチュエータ２０とすることができる。
【００５２】
次に、第２の実施の形態に示す積層型アクチュエータ２０の製造方法について説明する。
【００５３】
なお、図５（Ａ）ないし（Ｃ）では一組の積層体を用いて説明するが、複数組の積層体の場合も同様である。
【００５４】
まず、図５（Ａ）に示すような形状を有する第１の電極層３と第２の電極層４とを用意する。すなわち、Ｘ１方向の一方の縁部に設けられた第１の突出部３ａから他方の縁部に向かって突出形成された腕部３ａ’が設けられた複数の第１の電極層３と、同様に第１の電極層３とは異なるＸ２方向の他方の縁部に設けられた第２の突出部４ａから他方の縁部に向かって突出形成された腕部４ａ’が設けられた複数の第２の電極層４とを用意する。
【００５５】
次に、第１の電極層３と第２の電極層４とを、第１の突出部３ａおよび第２の突出部４ａが異なる対辺（Ｘ１側とＸ２側）に位置するようにそれぞれ配置してＺ方向に対向させる。そして、このように配置した第１の電極層３と第２の電極層４との間に電解質層２を介在させる。
【００５６】
そして、第１の電極層３と第２の電極層４とを板厚方向にプレスすることよって、第１の電極層３、電解質層２および第２の電極層４が密着し合った積層体１を一体的に形成する。この状態では、腕部３ａ’と腕部４ａ’とが板厚方向に積層された状態で電気的に接続されている。
【００５７】
続いて、図５（Ｂ）に一点鎖線で示す２本の切断線７ａ，７ｂにて腕部３ａ’，４ａ’を切断することにより、腕部３ａ’，４ａ’の一部を部分的に切除する。この切断により、図５（Ｃ）に示すように、腕部３ａ’が第１の突出部３ａと接続片３ｂとに分離され、同じく腕部４ａ’が第２の突出部４ａと接続片４ｂとに分離された積層体１が形成される。同時に、第１の突出部３ａ側と第２の突出部４ａ側との間の電気的な接続も遮断される。
【００５８】
積層型アクチュエータ２０は、複数の積層体１の間に絶縁層６を介在させた状態で板厚方向に重ね、その後にプレスすることにより形成することができる。
【００５９】
本発明では、個別にプレス工程および切断工程を行って積層体１を形成した後に、さらにこれら積層体１を重ねた状態でプレスすることにより、板厚方向に隣接する第１の突出部３ａ同士および第２の突出部４ａ同士の間の電気的な接続を確保することができる。
【００６０】
あるいは、腕部３ａ’を有する第１の電極層３、絶縁層６および腕部４ａ’を有する第２の電極層４をこの順番で複数枚重ねて積層型アクチュエータの原型を形成した状態で、まとめてプレス加工を行って一体化し、その後に２本の切断線７ａ，７ｂに沿って切断するようにしてもよい。またプレス工程と切断工程とを同時に行うものであってもよい。
【００６１】
このような工程を経ることにより、図４に示すような積層型アクチュエータ２０が出来上がる。
【００６２】
このように本発明では、きわめて簡単な方法により、個々の積層体１間では電解質層２を挟んで対向する第１の電極層３と第２の電極層４との間の絶縁を確保することができ、アクチュエータ全体では第１の電極層３同士間および第２の電極層４同士間の電気的な接続を確実に確保することができる。
【００６３】
図６は本発明の第３の実施の形態を示す積層型アクチュエータの斜視図である。
図６に第３の実施の形態として示す積層型アクチュエータ３０の基本的な構成も上記第１の実施の形態とほぼ同じであり、以下には異なる点を中心に説明する。
【００６４】
図６に示すように、積層型アクチュエータ３０は、第１の電極層３および第２の電極層４のＹ１側の縁部からＹ１方向（第１の方向）に延設された第１の突出部３ａおよび第２の突出部４ａの延長部分である折り返し部３ａ１，４ａ１を有しており、この折り返し部３ａ１，４ａ１を折り返すことにより形成されている。
【００６５】
この構成では、一方の第１の積層体１Ａの第１の突出部３ａとこれに隣接する他方の第１の積層体１Ａの第１の突出部３ａとの間に形成される隙間５内に、一方の折り返し部３ａ１が介在する。同様に、一方の第２の積層体１Ｂの第２の突出部４ａとこれに隣接する他方の第２の積層体１Ｂの第２の突出部４ａとの間に形成される隙間５内に、一方の折り返し部４ａ１が介在する。
【００６６】
このため、プレス加工により、一方の突出部３ａ，４ａの折り返し部３ａ１，４ａ１を他方の突出部３ａ，４ａにそれぞれ面接触させ。この状態で第１の積層体１Ａおよび第２の積層体１Ｂ一体化させた積層型アクチュエータ３０を得ることが可能となる。
【００６７】
よって、この場合も、折り返し部３ａ１，４ａ１を介して、隣接する一方の第１の積層体１Ａの第１の突出部３ａと他方の第１の積層体１Ａの第１の突出部３ａとの間、および隣接する一方の第１の積層体１Ａの第２の突出部４ａと他方の第２の積層体１Ｂの第２の突出部４ａとの間を引き回し用の配線を使用することなく、それぞれ電気的に接続することができる。
【００６８】
なお、折り返し部３ａ１，４ａ１の折り返しの回数は、上記のような１回に限られるものではなく、一方の突出部と他方の突出部との間の隙間寸法および突出部３ａ，４ａ自身の板厚寸法に合わせて複数回折り返すようにした構成であってもよい。
【００６９】
また折り返し部３ａ１，４ａ１は、図６に示すように第１の突出部３ａおよび第２の突出部４ａをＹ１方向に延設する構成に限られるものではなく、その他例えばＹ１と直交するＸ１方向またはＸ２方向に延設した部分を折り返すようにした構成であってもよい。
【図面の簡単な説明】
【００７０】
【図１】本発明のアクチュエータを構成する積層体の基本的な構成を示し、（Ａ）は積層体の分解斜視図、（Ｂ）は積層後の状態を示す積層体の斜視図、
【図２】図１（Ｂ）のＩＩ−ＩＩ線における断面図であり、（Ａ）は非駆動状態、（Ｂ）は駆動状態、
【図３】（Ａ）は積層型アクチュエータの分解斜視図、（Ｂ）は積層後の状態を示すアクチュエータの斜視図、（Ｃ）は突出部をプレス加工した後のアクチュエータの斜視図、
【図４】本発明の第２の実施の形態を示す積層型アクチュエータの斜視図、
【図５】第２の実施の形態に示す積層型アクチュエータ２０の製造方法を示す工程図、
【図６】本発明の第３の実施の形態を示す積層型アクチュエータの斜視図、
【符号の説明】
【００７１】
１，１Ａ，１Ｂ  積層体
２  電解質層
３  第１の電極層
３ａ  第１の突出部
３ａ’  腕部
３ａ１  折り返し部
３ｂ  接続片
４  第２の電極層
４ａ  第２の突出部
４ａ’  腕部
４ａ１  折り返し部
４ｂ  接続片
５  隙間
６  絶縁層
７ａ，７ｂ  切断線
１０，２０，３０  積層型アクチュエータ
【図１】
2010068678.tif 000003
【図２】
2010068678.tif 000004
【図３】
2010068678.tif 000005
【図４】
2010068678.tif 000006
【図５】
2010068678.tif 000007
【図６】
2010068678.tif 000008